3 . 37 Å ( 0 . 337 nm ) 의 면간 간격 및 10 ㎛ 의 섬유 직경 을 갖 는 흑연 화 된 탄소 섬유 ( 샘플 5 a ) 를 먼저 , 75 ℃ 내지 115 ℃ 범위 의 온도 에서 브롬 과 요오드 의 조합 물 로 할로겐 화 시켜 중간 생성물 로서 흑연 의 브롬 - 요오드 인터칼 레 이 션 화합물 을 형성 하 였 다 . 중간 생성물 을 이후 에 , 275 ℃ 내지 450 ℃ 범위 의 온도 에서 불소 가스 와 반응 시켜 CFy 를 형성 하 였 다 . CFy 샘플 에서 y 의 값 은 대략 0 . 6 내지 0 . 9 이 었 다 . X 선 회절 곡선 은 통상 적 으로 , 각각 0 . 59 nm 및 0 . 88 nm 에 해당 하 는 2 개 의 피크 의 공존 을 나타낸다 . 샘플 5 A 는 단지 실질 적 으로 0 . 59 nm 피크 를 나타내 며 , 샘플 5 B 는 단지 실질 적 으로 0 . 88 nm 를 나타낸다 .